Brevet FR2882067A1 — publié le 20060818

FIL COMPOSITE ET TEXTILE OBTENU L'invention se rapporte à un fil composite. L'invention concerne également un textile obtenu avec le fil composite, utilisé seul ou en association avec d'autres matières textiles. L'invention concerne aussi un article d'habillement ou d'emballage réalisé à base de ce fil composite. D'une manière générale, un textile a une fonction de revêtement protecteur pour emballer, couvrir et protéger les matières vivantes ou inertes contre les principaux facteurs nuisibles à leur sécurité. Les textiles assurent une protection contre les agressions biologiques, telles que les bactéries, les champignons, les levures, les virus, les allergènes, les algues, contre les agressions chimiques, telles que les gaz, les fumées, les poussières, contre les agressions physiques, telles que les rayonnements, l'air chaud ou froid, l'humidité et contre les agressions mécaniques, telles que les frottements, les chocs, les piqûres et les coupures. Un fil est un constituant basique d'un textile et présente des caractéristiques de flexibilité, de finesse, de grande longueur par rapport à son diamètre. Depuis longtemps, les propriétés thérapeutiques de certains métaux sont largement reconnues. Le cuivre, le zinc et l'argent sous forme métallique sont fortement biocides ou germicides, par action contre les germes tels que bactéries, levures et champignons, et algicides par action contre les algues, selon un mécanisme particulier appelé effet oligodynamique . Ces métaux sont quasiment insolubles dans l'eau. Les quelques ions produits pénètrent dans les cellules des micro-organismes ou des algues et agissent par complexation des ions métalliques formés (Cu2+ pour le cuivre, Zn2+ pour le zinc, Ag+pour l'argent) sur les groupements thiols (SH), carboxyliques (-COOH), phosphates (-PO4H2), hydroxyles (-OH), amines (-NH2), imidazoles ou indoles des protéines et sur les bases des acides nucléiques des ARN du noyau des cellules. La croissance de ces microorganismes ou de ces algues est inhibée, par action biocide. Les cellules bactériennes sont en état de bactériostase, car elles sont rendues stériles et ne peuvent plus se diviser. Par voie de conséquence, la population bactérienne ne se multiplie plus. Etat de la technique D'après la littérature, l'activité antibactérienne du cuivre est limitée aux Staphylococcus et Streptococcus (Gram+). Les composés à base de cuivre et en particulier le sulfate de cuivre sont surtout doués de propriétés antifongiques. Le cuivre est actif sur les champignons comme Trichophyton interdigitale ou Trichophyton gypseum. Le cuivre est inactif contre d'autres champignons filamenteux comme Aspergillus piger. L'activité antibactérienne est plus importante sur les bactéries à Gram- que les bactéries à Gram+. Pour lutter contre les risques micro-biologiques, une technique consiste à enrichir les textiles en agents actifs. Ces agents sont rajoutés aux fibres, aux fils et/ou au textile. A ce jour, il existe divers agents antimicrobiens, antibactériens et antifongiques, largement utilisés dans ce domaine. Tout d'abord, des minéraux ou des zéolites, par exemple des tectosilicates, alumino-silicates, calciques ou alcalins, sont combinés à des métaux, tels que principalement le cuivre, l'argent et le zinc. Ils sont incorporés dans des fibres obtenues par voie fondue. On citera à titre d'exemple la céramique à base de phosphate de zirconium et d'argent, mise sur le marché sous le nom d'AlphaSan RC 5000. Ces agents sont également ajoutés en surface de plusieurs fibres. Ce sont par exemple un filament de Polyamide 6-6, connu sous la dénomination XstaticTm, commercialisés par la société Noble Fiber Technologie. Ces traitements minéraux sont adaptés aux textiles ayant des températures de fusion élevée, supérieures à 250 C, tels que les polyamides, Ies polyesters. Ensuite, des molécules chimiques, telles que le triclosan (Irgasan de la société Ciba Specialty Chemicals), constituent des agents avec un large spectre antibactérien et antimicrobien. Le triclosan ne peut être intégré qu'à des matériaux ayant une température de fusion inférieure à 215 C. Enfin, le chitosan est un polymère naturel dérivé de la chitine employé dans les applications de santé, d'agriculture, ainsi que comme auxiliaire de teinture pour tissus. Il nettoie également et éclaircit l'eau des piscines, en éliminant les algues et autres impuretés. Cependant, ces procédés présentent le problème du taux d'agents antimicrobiens à incorporer afin d'obtenir des résultats probants, sans modifier les caractéristiques de la fibre. En effet, les zéolites sont des minéraux qui rendent le fil cassant. De plus, les contraintes thermiques peuvent également modifier, voire détruire, les caractéristiques chimiques des agents antimicrobiens, tels que le triclosan. Ensuite, ces agents antimicrobiens peuvent être aussi incorporés après extrusion, lors de l'ensimage des fils ou dans des procédés d'enduction et ou teinture des fils. Mais, la permanence du métal et des ions métalliques dans le temps n'est que très aléatoire. L'ensimage va subir les frottements et sa résistance en milieu aqueux reste limitée. Ces traitements aux zéolites, enduction ou dépôts gazeux métalliques, imprégnation de triclosan ou chitosan, sont labiles, et extractibles aux solvants, à la lessive, à la sueur ou à d'autres agents chimiques de teinture ou de blanchiment, à la température. Ceci fait que l'efficacité des agents antimicrobiens va diminuer et disparaître au fur et à mesure des utilisations du textile. Pour être actif sur les germes existants en surface des fibres, une partie du principe actif incorporé dans le polymère doit se situer en surface. L'appauvrissement en principe actif dû au traitement de teinture, à l'abrasion, à l'extraction par la sueur ou par les produits d'entretien doit être compensé par une migration lente à travers le filament ou la fibre vers la surface. La concentration massique en principe actif, sa répartition, sa mobilité dans le polymère et le diamètre du filament ou de la fibre sont donc des paramètres importants. Tout en gardant une efficacité élevée, les textiles obtenus par apprêtage possèdent une meilleure résistance à l'entretien que les textiles n'ayant subi qu'un simple dépôt sans liant. Cependant, la présence de liant va modifier les propriétés de surface des fibres, le liage des fibres entre elles et par conséquent les propriétés des étoffes (souplesse, toucher et aspect) et va masquer en partie l'efficacité des molécules de biocide. La durabilité de ces traitements dépend de nombreux facteurs dont le principal est la solidité de l'accrochage du principe actif à la surface des fibres par rapport aux conditions de teinture, à l'abrasion et aux lavages. Exposé de l'invention Le problème principal que se propose de résoudre l'invention est de réaliser un fil prévenant le développement de bactéries, de champignons, d'algues, voire d'autres éléments vivants. Un deuxième problème est celui de garder le toucher textile pour un fil à propriétés bactériostatiques. Un troisième problème consiste à rendre durables des propriétés bactériostatiques d'un fil, sans altérations au cours du temps et indépendamment des conditions d'utilisation du textile. Un quatrième problème est d'éviter la constitution de mauvaises odeurs, ainsi que les allergies, en mettant au point un nouveau type de fil pour un textile. Un cinquième problème consiste à réaliser un fil pouvant être ennobli sans précaution particulière, teinture, impression, et autres. Un sixième problème est celui d'empêcher la formation d'électricité statique dans un textile par le rajout d'un fil spécifique. Un dernier problème enfin est de réaliser un article textile ou un article d'habillement, comprenant au moins un fil à propriétés biocides. Conformément à la présente invention, un fil composite comprenant une âme et une gaine, caractérisé en ce que l'âme est réalisée à partir d'au moins un fil continu en un ou plusieurs matériaux métalliques à propriétés biocides et en ce que la gaine est réalisée à partir d'une ou plusieurs fibres textiles recouvrant directement toute ou partie de l'âme. Autrement dit, l'âme apporte les propriétés biocides et la gaine apporte les caractéristiques des fils traditionnellement utilisés dans le domaine textile. Par biocide , il est compris des propriétés se référant à la Directive Européenne Biocide 98-8. Par fil en un ou plusieurs matériaux métalliques, on entend également des sections de fil continu, pouvant être calibrées ou isotrope et mélangées en filature avec un ruban de fibres. Par une ou plusieurs fibres textiles, on entend également des fils ou un filament continu. Le fil va ainsi présenter des propriétés bactériostatiques, fongistatiques et/ ou algicide, à diffusion lente et contrôlée. II s'agit donc d'un fil, qui par sa composition, prévient le développement d'éléments potentiellement pathogènes pour les êtres vivants. Le fil ainsi que les réalisations qui le mettent en oeuvre, n'est plus une source de contamination pour les matières avec lesquels il entre en contact. Les ions métalliques libérés par l'âme du fil pénètrent et se complexent avec les acides ribonucléiques et les protéines des microorganismes, bloquant ainsi toute multiplication. La présence et la faible solubilité de cette âme métallique en milieu liquide, lui confere une extrême longévité, liée à la permanence de sa présence dans le fil. La gaine va apporter les propriétés habituellement connues pour les fils textiles de l'état de la technique. De par ses caractéristiques, ce type de fil est utilisé dans le domaine de l'hygiène humaine et animale, de la sécurité alimentaire, du milieu médical, agricole, de la filtration de milieux aqueux et gazeux. Le fil est adapté afin de pouvoir être mis en oeuvre selon toutes les techniques utilisées dans le domaine textile, bobinage, couture, tissage, tricotage, tressage, broderie, nappage, et d'autres encore. 2882067 s Dans un mode de réalisation particulier, le ou les fils de l'âme peuvent être plaqués (couvert par électrolyse) avec un ou plusieurs matériaux métalliques à propriétés biocides. Cette réalisation permet d'obtenir un fil composite, dont seule la surface métallique possède les propriétés biocides souhaitées. Dans une autre variante, cette même réalisation se rapporte à un fil composite en un premier matériau métallique avec les propriétés biocides souhaitées qui est plaqué à l'aide d'un deuxième matériau métallique avec d'autres propriétés biocides souhaitées. La présence de deux matériaux, cuivre et argent, prévient toute oxydation des deux métaux. Sur le fil, il n'y a pas de traces noires (pour l'argent) ou bleutées (pour le cuivre). Très préférentiellement, afin de favoriser la tenue des fils ou des fibres textiles sur l'âme du fil, l'âme peut présenter une surface apparente avec une structure formant des points d'accrochage pour la ou les fibres textiles de la gaine. Toutes les structurations d'un fil métallique sont possibles. Ainsi, l'âme possède une structure géométrique, comme par exemple un trait, une lame, une étoile, une écaille, filamenteuse ou toutes autres formes, qui facilitent l'accroche, la grippe du textile. En fonction du type de fibres utilisées pour la gaine, l'âme de métal pourra être striée, grenaillée, subir tout type de traitement, afin de faciliter l'accroche de la gaine. De même une structure non plane, poreuse pourra être réalisée, afin d'emprisonner des micro-bulles d'air, ayant pour but d'accroître les surfaces d'échange et d'améliorer les caractéristiques thermorégulatrices du fil. Si l'on veut influer sur les caractéristiques microbiennes et antistatiques de l'âme, l'on pourra jouer sur sa structure géométrique. En effet, en fonction du type de migration désiré, l'on pourra par la structure géométrique utilisée pour l'âme, influer soit sur le niveau de solubilité, soit sur l'effet oligodynamique. Cet effet réside dans le rapport masse/surface de l'âme et masse/surface du fil. Si l'on désire un effet plus important sur un fil donné, avec une masse identique pour l'âme, on préfère alors une lame à la place d'un trait. On obtiendra ainsi à masse équivalente une surface d'échange chimique plus importante. Ce phénomène peut être encore augmenté par réalisation d'une surface non plane, granuleuse, strié, à écaille. Ces différents facteurs permettent de réguler les niveaux de migration afin d'être en conformité avec les règles de migration individuelle et globale nécessaire à l'homologation pour le contact alimentaire. Selon l'activité biocide souhaitée, le ou les matériaux métalliques à propriétés biocides peuvent être favorablement choisis, seuls ou en alliage, dans le groupe comprenant le zinc, l'argent, l'étain, le cuivre, l'or et le nickel. Avec ce choix de matériaux métalliques, le ciblage des bactéries et autres éléments pathogène à détruire conduit à une efficacité à large spectre ou à l'opposé avec une précision d'action particulière. Pour une application alimentaire dont l'objectif sera le contrôle des colonies pathogènes, telles que Listeria, Salmonella, Escherichia coli, Staphylococcus aureus, etc., les mélanges seront majoritairement composés de zinc et d'argent, la présence du cuivre étant moins primordiale.. En revanche, si le fil a une destination de prévention des odeurs dans une semelle de chaussure, la fonction fongistatique sera mise en avant et, dans ce cas, la proportion du cuivre sera plus importante. La présence de l'âme métallique, matériau conducteur d'électricité, dans le fil de la présente invention va donc suffire à dissiper les charges d'électricité statique. La présence d'une âme métallique, au coeur d'un fil composite, procure à ce dernier une fonction de résistance à la coupure. En fonction du textile souhaité en final, la ou les fibres textiles de la gaine peuvent être choisies, seules ou en mélange, dans le groupe comprenant des fibres d'origine naturelle, artificielle et synthétique. Dans un premier cas, les fibres d'origine naturelle peuvent être avantageusement choisies, seules ou en mélange, dans le groupe comprenant les fibres animales et/ou végétale, par exemple le coton, la laine, la soie, le lin, la cellulose et d'autre encore. A titre d'exemple, en fonction de la fibre textile utilisée en gaine, une bonne résistance à la chaleur est obtenue. Si la gaine est en laine, une bonne capacité de tenue à la chaleur est obtenue. Dans un deuxième cas et de manière avantageuse, les fibres synthétiques peuvent être choisies, seules ou en mélange, dans le groupe comprenant les acryliques, les polyamides, les polypropylènes et d'autres encore. Le fil selon la présente invention pourra supporter les teintures, impression, thermofixation, dans les mêmes conditions de traitement que les textiles classiques. Ainsi, si le fil dans un mode de réalisation particulier est composé d'une couche supérieure en coton, ce dernier pourra être blanchi, teint ou imprimé dans les même conditions de chimie qu'un fil pur coton. La gaine peut être favorablement réalisée par un procédé d'assemblage, de guipage, de guimpage, de retordage, de moulinage, de filature par frottement DrefrM (de la société FEHRER AG) et d'autres encore. La mise en oeuvre mécanique de la gaine textile par des fibres textiles, courtes ou longues, par un filé de fibres, par un ruban de carde, par un ruban peigné, mono ou multifilaments, continu ou discontinu, permet de conserver le toucher textile du fil. Dans une autre forme de réalisation, toute ou partie de l'âme peut être recouverte par une enduction poreuse, de façon à faciliter l'accrochage de la ou les fibres textiles de la gaine. Dans un deuxième aspect de la présente invention, un textile est caractérisé en ce qu'il comporte au moins un fil composite tel que décrit ci-dessus. Le textile peut être réalisé par un procédé de tissage, de tricotage, de tressage, de broderie, de nappage, de non-tissé (par aiguilletage), et d'autres encore. La finesse de section du ou des brins composant l'âme autorise le fil composite à conserver sa souplesse. La finesse de section limite le phénomène dit de mémoire de forme lié au fil métallique de section supérieure (effet ressort). Le fil de la présente invention supportera les contraintes de mise en forme, propres aux mises en oeuvre des textiles, telles que l'embuvage, le passage d'aiguille, la tension des machines à coudre, etc. Agréable à porter, le textile ne procurera aucun désagrément de contact pour le porteur ou dans le cas de l'emballage pour la matière transportée ou conditionnée. Selon un troisième aspect de l'invention, un article d'habillement est caractérisé en ce qu'il est assemblé à l'aide d'au moins un fil composite tel que décrit ci-dessus. Description sommaire des figures L'invention sera bien comprise et ses divers avantages et différentes caractéristiques ressortiront mieux lors de la description suivante, de l'exemple non limitatif de réalisation, en référence aux dessins schématiques annexés, dans lesquels: la Figure 1 représente une âme ronde (trait) d'un fil composite selon une première forme de réalisation; la Figure 2 représente, en vue latérale, un premier procédé de traitement de l'âme de la Figure 1 pour l'obtention d'une âme plate (lame) et d'un fil composite selon une deuxième forme de réalisation; la Figure 3 représente, en vue latérale, un deuxième procédé de traitement de l'âme de la Figure 1 pour l'obtention d'une âme et d'un fil composite selon une troisième forme de réalisation; la Figure 4 représente, en vue de dessus, un troisième procédé de traitement de l'âme de la Figure 2 pour l'obtention d'une âme et d'un fil composite selon une quatrième forme de réalisation; la Figure 5 représente, en vue de dessus, un quatrième procédé de traitement de l'âme de la Figure 2 pour l'obtention d'une âme et d'un fil composite selon une quatrième forme de réalisation; - la Figure 6 représente une vue latérale d'un fil composite selon un premier exemple de réalisation; et la Figure 7 représente une vue en coupe transversale d'un fil composite selon un deuxième exemple de réalisation. Description détaillée de l'invention Comme le montrent les Figures 1 et 2, et dans un mode de réalisation préféré, l'âme (1) d'un fil composite est constituée par un trait ou monofilament, c'est-à-dire par un fil rond continu, en cuivre (2) couvert d'une fine couche d'argent ou d'étain (3). Le fil de cuivre (2) possède un diamètre d'environ 67 m. La couche d'argent (3) présente une épaisseur d'environ 5 millièmes du cuivre. Comme cela est représenté en Figure 2, l'âme (1) est laminée par passage entre deux rouleaux (4 et 6) d'un laminoir lisse à froid. Une nouvelle âme laminée continue (7) de cuivre argenté ou étamé, d'environ 5 gin d'épaisseur et d'une largeur environ égale à 0,20 mm, est obtenue. La Figure 3 montre un procédé de traitement de la surface de l'âme (1) de la Figure 1 par deux cylindres de moletage (8 et 9). L'âme en fil de cuivre argenté obtenue (11) est marquée pour améliorer l'accroche de fils et ou fibres textiles, et optimiser le rapport masse-surface des métaux. La Figure 4 montre un procédé de traitement de la surface de l'âme (7) de la Figure 2 par deux cylindres de moletage simple (12). La lame (13), formant l'âme, présente des stries transversales parallèles entre-elles. La Figure 5 montre un procédé de traitement de la surface de l'âme (7) de la Figure 2 par deux cylindres de moletage croisé (14). La lame (16), formant l'âme, présente des stries en quinconce par moletage croisé. Dans un premier exemple de réalisation (voir Figure 6), l'âme en forme de lame (16), par exemple celle obtenue et montrée selon le procédé de la Figure 5, est couverte d'une fibre textile continue (17) par moulinage ou guipage. Le fil composite obtenu (18) est ainsi guipé. Par exemple, l'âme (16) est guipée avec un coton de numéro métrique 28. Le guipage consiste à recouvrir un fil d'âme d'une ou plusieurs gaines constituées de fils différents. La lame monofilament (16) est mise sous tension pour être guipée en mono ou en double gaine. Dans le mode de réalisation particulier, le coton, en premier enroulement, apporte sa solidité et sa douceur. Il peut en cas de double guipage y avoir un enroulement extérieur. La fibre de guipage (17) est choisie en fonction de ses caractéristiques, afin qu'elle apporte ses qualités propres (thermorégulation, fibre texturée, etc.). Dans un deuxième exemple de réalisation (voir Figure 7), l'âme en forme de lame (16), par exemple celle obtenue et montrée selon le procédé de la Figure 5, est couverte de fibres discontinues (19). Le fil composite (21) est ainsi obtenu selon la technique de filage par frottement DrefrM. Tests réalisés avec les fils composites selon l'invention Les propriétés antibactériennes et antifongiques de différents fils (voir Tableau 1 cidessous), composés de monofilaments métalliques (argent et cuivre) guipés par de la fibre coton, ont été évaluées. Les fils sont transformés en tricots pour être testés selon les tests microbiologiques normalisés, selon: - la norme suisse SNV 195 920, test qualitatif qui détermine l'activité antibactérienne par diffusion sur gélose; cette norme met en évidence l'activité antibactérienne d'un support textile ayant subi un traitement d'apprêtage ou contenant une fibre traitée dans la masse et donnant lieu à une diffusion du principe actif dans le milieu nutritif; la norme suisse SNV 195 921, test qualitatif qui détermine l'activité antifongique par diffusion sur gélose; cette norme met en évidence l'activité antifongique d'un support textile ayant subi un traitement d'apprêtage ou contenant une fibre traitée dans la masse et donnant lieu à une diffusion du principe actif dans le milieu nutritif; -la norme française XP G 39-010, test quantitatif qui mesure les propriétés bactériostatiques par contact sur gélose; cette norme permet de déterminer l'activité bactériostatique à la surface des étoffes et des surfaces polymériques agissant par contact ou par diffusion de l'actif antibactérien, que les étoffes soient hydrophiles ou hydrophobes; et - la norme française en préparation, test quantitatif qui mesure les propriétés fongistatiques par contact sur gélose. Le tricot témoin, pour valider les essais microbiologiques et calculer l'efficacité bactériostatique et fongistatique, est réalisé à base d'un fil 100 % coton. Tricot Nature du fil Argent Cuivre Coton n 1 fil rond 40 % 0 % 60 % n 2 fil rond 0 % 40 % 60 % n 3 fil rond 20 % 20 % 60 % n 4 fil plat ou lame 40 % 0 % 60 % n 5 fil rond 0 % 40 % cuivre 60 'Yo étamé n 7 fil à section cuivre recouvert partiellement faible % rectangulaire d'argent Témoin 0% 0% 100% coton Tableau 1 Les tricots sont stérilisés à la vapeur avant tout test microbiologique. Avant la réalisation des tests microbiologiques, une partie des éprouvettes de tricots est lavée 10 fois à 40 C, selon la norme ISO 6330, en présence de lessive ECE à 3 g/l, et rincées à froid. Le Tableau 2 indique les résultats des tests microbiologiques obtenus à l'aide des normes qualitatives SNV 195 920 et SNV 195 921. Le Tableau 3 indique les résultats des tests microbiologiques obtenus à l'aide de la norme quantitative XP G 39-010, pour les différents échantillons de tricots, les différentes souches, avant et après les 10 lavages à 40 C. Les souches utilisées pour les tests sont: Staphylococcus aureus (Gram+), souche présente sur la peau et responsable d'infection, Candida albicans (levure), souche responsable d'infection des muqueuses et Aspergillus piger (champignon), souche banale présente dans l'environnement. Norme SNV 195 920 SNV 195 921 SNV 195 921 Microorganisme Staphyloccocus Candida albicans Aspergillus piger aureus Tricot n 1 Tricot n 2 Tricot n 3 Faible activité Faible activité Activité Absence de zone Absence de zone Absence de zone d'inhibition d'inhibition d'inhibition Témoin coton Pas d'activité Pas d'activité Pas d'activité Absence de zone Absence de zone Absence de zone d'inhibition d'inhibition d'inhibition Tableau 2 D'après les résultats indiqués dans le tableau ci-dessus, correspondant aux tests qualitatifs, et au sens des normes utilisées, l'absence de zone d'inhibition signifie faible activité. En réalité l'absence de zone d'inhibition signifie un faible relargage d'ions métalliques dans la gélose. En première approximation, un faible relargage d'ions métalliques dans la gélose préfigure une faible diffusion des ions métalliques vers la surface qui sera en contact pendant l'usage (la peau dans le cas d'un sous-vêtement, un aliment dans le cas d'un emballage, etc.). Cette faible diffusion préfigure une bonne biocompatibilité. Les concentrations bactériennes sont exprimées en UFC (Unités Formant Colonies), en log d'UFC, en différence de log d'UFC (valeurs apparaissant dans le Tableau 3 ci-dessous), pour un temps de contact de 24 heures. Les concentrations en cellules de champignons ou levures sont exprimées en UFC (Unités Formant Colonies), en log d'UFC, en différence de log d'UFC (valeurs apparaissant dans le Tableau 3 ci-dessous), pour deux temps de contact de 24 heures et de 7 jours. Microorganisme Staphyloccocus aureus Aspergillus piger Candida albicans Echantillon 10 lavages 10 lavages 10 lavages Tricot n 1 3,26 Tricot n 2 2, 89 Tricot n 3 3,36 Tricot n 4 0,08 1,34 2,27 - 2,09 2,10 1, 58 2,27 Tricot n 5 0,05 - 0,32 1,13 - 1,53 Tricot n 7 1,18 1,90 Témoin coton 3,90 3,62 2,68 - 2,26 2,68 2,47 2,47 Tableau 3 Dans les conditions expérimentales, le Tricot n 3, composé de 20 % de cuivre et 20 % d'argent en masse, présente une activité fongistatique sur Aspergillus niger (tests qualitatifs). Le Tricot n 4 (à 40 % d'argent) et le Tricot n 5 (à 40 % cuivre étamé) ont une activité bactériostatique sur Staphyloccocus aureus avant lavage et après 10 lavages à 40 C. Cette activité est due à la présence de métal dans le tricot: présence d'argent sur le fil plat (lame), présence de cuivre et d'étain en surface du fil rond. Le Tricot n 7 (à base d'argent et de cuivre) possède une activité fongistatique sur Aspergillus piger avant lavage. Cette activité est due à la présence d'un mélange de cuivre et d'argent dans le fil à section rectangulaire qui constitue le tricot. Les fils qui constituent les Tricots n 4, 5 et 7 ont donc une activité bactériostatique et/ou fongistatique vis-à-vis des mêmes souches, respectivement. Un fil plat (ou lame: tricot 4) est plus actif qu'un fil rond (tricot 1) vis-à-vis de Staphyloccocus aureus du fait de sa structure. Le fil en cuivre rond étamé (tricot 5) est plus actif que les autres fils ronds (tricot 2) vis-à-vis de Staphyloccocus aureus du fait de la présence d'étain en surface dû à l'étamage. La présente invention n'est pas limitée aux modes de réalisation décrits et illustrés. De nombreuses modifications peuvent être réalisées, sans pour autant sortir du cadre défini par la portée du jeu de revendications. Les utilisations du fil et du textile selon l'invention sont extrêmement variées. On citera à titre d'exemple, du bobinage de fil dans des cartouches pour filtre de piscine, pour filtre de climatisation d'air, du fil pour l'assemblage de textiles, de cuirs pour les chaussures, des tissus pour l'ameublement, les matelas, les serviettes, les vêtements, les emballages alimentaires, les géotextiles pour l'agriculture', l'horticulture, la viticulture, et d'autres encore. REVENDICATIONS 1. Fil composite, comprenant une âme (16) et une gaine (17, 19), caractérisé en ce que l'âme (16) est réalisée à partir d'au moins un fil en un ou plusieurs matériaux métalliques à propriétés biocides et en ce que la gaine (17, 19) est réalisée à partir d'une ou plusieurs fibres textiles recouvrant directement toute ou partie de l'âme (16). 2. Fil selon la revendication 1, caractérisé en ce que le ou les fils de l'âme (17) sont constitués avec un ou plusieurs matériaux métalliques à propriétés biocides. 3. Fil selon la revendication 1 ou 2, caractérisé en ce que l'âme (16) peut présenter une surface apparente avec une structure formant des points d'accrochage pour la ou les fibres textiles de la gaine (17, 19). 4. Fil selon l'une quelconque des revendications précédentes, caractérisé en ce que le ou les matériaux métalliques à propriétés biocides sont choisis, seuls ou en alliage, dans le groupe comprenant le zinc, l'argent, l'étain, le cuivre, l'or et le nickel. 5. Fil selon l'une quelconque des revendications précédentes, caractérisé en ce que la ou les fibres textiles de la gaine (17,19) sont choisies, seules ou en mélange, dans le groupe comprenant des fibres d'origine naturelle, préférentiellement le coton, la laine, la soie, le lin, la cellulose, des fibres artificielles et des fibres synthétiques, préférentiellement les acryliques, les polyamides, les polypropylènes. 6. Fil selon l'une quelconque des revendications précédentes, caractérisé en ce que la gaine (17, 19) est réalisée par un procédé de liage mécanique textile, filature, moulinage, guipage, guimpage, retordage, filage par frottement DrefrM. 7. Fil selon l'une quelconque des revendications précédentes, caractérisé en ce que toute ou partie de l'âme est recouverte par une enduction poreuse, de façon à faciliter l'accrochage de la ou les fibres textiles de la gaine. 8. Textile, caractérisé en ce qu'il comporte au moins un fil composite (18, 21), selon l'une quelconque des revendications précédentes. 9. Textile selon la revendication 8, caractérisé en ce qu'il est réalisé par un procédé de tissage, de tricotage, de tressage, de broderie, de nappage, de non-tissé. 10. Article d'habillement, caractérisé en ce qu'il est assemblé à l'aide d'au moins un fil composite (18, 21), selon l'une quelconque des revendications 1 à 7.